(57)【要約】    【課題】居住者にとって安全かつ快適で、しかも自然環境に優しい内装材２の提供。    【解決手段】この内装材２は、植物由来の骨材粉末１８と植物性のバインダー２０とを含んでいる。隣接する骨材粉末１８同士は、バインダー２０によって固着されている。内装材２は、バインダー２０によって下地に固定される。植物由来の典型的な骨材粉末１８は、木粉である。骨材粉末１８の篩い粒度は、２００μｍ以下である。好適なバインダー２０は、キサンタンガム水溶液である。バインダー２０と骨材粉末１８との固形分換算混合比は、３／１００以上２０／１００以下である。この内装材２は、骨材粉末１８とバインダー２０との混合物が、スプレーガンによって下地の上に吹き付けられることにより得られる。【選択図】図２
2005042415.tif 000002
【特許請求の範囲】
【請求項１】
植物由来の骨材粉末と植物性バインダーとを含んでおり、この骨材粉末は植物性バインダーによって固着されており、この植物性バインダーによって下地に固定されてなる内装材。
【請求項２】
上記骨材粉末が木粉である請求項１に記載の内装材。
【請求項３】
上記植物性バインダーが多糖類である請求項１又は２に記載の内装材。
【発明の詳細な説明】
【技術分野】
【０００１】
本発明は、建築物の内壁、天井等に用いられる内装材に関する。
【背景技術】
【０００２】
古くは、住宅の内壁として土壁が用いられていた。近年は、板、石膏ボード等の下地に化粧クロスが貼着された内壁が主流である。化粧クロスの主な材質は、合成樹脂である。表面に塗装が施された化粧クロスも存在する。化粧クロスの貼着には、有機性接着剤が用いられる。住宅の天井にも、化粧クロスが貼着されることがある。
【発明の開示】
【発明が解決しようとする課題】
【０００３】
貼着に用いられる有機性接着剤や化粧クロス用塗料には、有害物質（典型的にはホルムアルデヒド）が含まれることがある。ホルムアルデヒドは徐々に気化し、室内に充満する。このホルムアルデヒドが居住者の眼や皮膚を刺激し、居住者がアレルギー反応を起こすことがある。この症状は、シックハウス症候群として知られている。近年の住宅は気密性に優れるので、ホルムアルデヒドが充満しやすく、シックハウス症候群が生じやすい。シックハウス症候群の防止が急務である。
【０００４】
住宅の解体時又はリフォーム時には、多量の化粧クロスが廃棄される。合成樹脂からなる化粧クロスが投棄されても、微生物による分解はなされない。投棄された化粧クロスは、自然環境中に残存し続ける。合成樹脂からなる化粧クロスが焼却される場合は、焼却炉内の高温化を招く。高温化は、焼却炉の寿命の低下の原因となる。用いられる合成樹脂の種類によっては、焼却時にダイオキシン等の有毒物質が生じるおそれもある。
【０００５】
本発明の目的は、居住者にとって安全かつ快適で、しかも自然環境に優しい内装材の提供にある。
【課題を解決するための手段】
【０００６】
本発明に係る内装材は、植物由来の骨材粉末と植物性バインダーとを含んでいる。この骨材粉末は、植物性バインダーによって固着されている。この内装材は、植物性バインダーによって下地に固定される。
【０００７】
好ましくは、植物由来の骨材粉末は木粉である。好ましくは、植物性バインダーは多糖類である。
【発明の効果】
【０００８】
この内装材は、植物性バインダーによって下地に貼着されるので、有機性接着剤は不要である。従って、この内装材はシックハウス症候群を招来しない。この内装材が投棄されても、骨材粉末及びバインダーは微生物によって分解されうる。この内装材が焼却されても、焼却炉の高温化を招来せず、しかも有毒物質が生じない。
【発明を実施するための最良の形態】
【０００９】
以下、適宜図面が参照されつつ、好ましい実施形態に基づいて本発明が詳細に説明される。
【００１０】
図１は、本発明の一実施形態に係る内装材２が用いられた内壁４が示された断面図である。この内壁４は、下地６と内装材２とからなる。下地６は、基板８、石膏ボード１０、補強布１２及びパテ層１４を備えている。この図１には、２枚の石膏ボード１０が示されている。石膏ボード１０は、図示されないビスによって基板８に取り付けられている。石膏ボード１０の目地１６には、パテが充填されている。補強布１２は、石膏ボード１０の目地１６を覆うように配置されている。典型的な補強布１２は、ガラス繊維テープ（「寒冷紗」と称されている）である。この補強布１２は、内装材２のクラックを防ぐ。パテ層１４は、石膏ボード１０及び補強布１２の上面にパテが塗工されることで形成されている。内装材２は、パテ層１４の上面に塗工されている。
【００１１】
図２は、図１の内装材２が示された拡大図である。この内装材２は、植物由来の骨材粉末１８と植物性のバインダー２０とを含んでいる。隣接する骨材粉末１８同士は、バインダー２０によって固着されている。内装材２は、バインダー２０によって、図１に示される下地６（具体的にはパテ層１４）に固定されている。下地６への固定に有機性接着剤が用いられないので、この内装材２はシックハウス症候群の原因とならない。
【００１２】
植物由来の典型的な骨材粉末１８は、木粉である。木粉は、木材が粉砕されることで得られる。典型的な木材は、杉、檜及び松である。木粉に代えて、又は木粉とともに、他の植物の粉末が用いられてもよい。他の植物としては、竹、わら、籾殻、い草等が挙げられる。炭の粉末が用いられてもよい。炭が用いられた内装材２は、臭気の原因となる物質を吸着しうる。
【００１３】
骨材粉末１８として、植物由来のものとともに、二酸化チタン粉末が用いられてもよい。二酸化チタンは、アルデヒド類の分解触媒として機能する。本発明の内装材２が用いられた建物に、他の建材に起因してアルデヒド類が発生した場合でも、二酸化チタン粉末によってシックハウス症候群が抑制されうる。
【００１４】
骨材粉末１８として、植物由来のものとともに、色粉又は無機粉末（砂、土、ガラス粉等）が用いられてもよい。
【００１５】
内装材２の外観の観点から、骨材粉末１８の篩い粒度は２００μｍ以下が好ましく、１５０μｍ以下が特に好ましい。取扱容易性の観点から、骨材粉末１８の篩い粒度は１０μｍ以上が好ましく、５０μｍ以上が特に好ましい。
【００１６】
植物性のバインダー２０としては、澱粉類、デキストリン類、アルギン酸類等の水溶液が挙げられる。骨材粉末１８の固着が確実になされるとの観点から、数平均分子量が１００万以上５０００万以下であるものの水溶液が好ましい。好適なバインダー２０の具体例としては、キサンタンガム水溶液が挙げられる。
【００１７】
バインダー２０と骨材粉末１８との固形分換算混合比は、３／１００以上２０／１００以下が好ましい。混合比が上記範囲未満であると、骨材粉末１８同士の固着が不十分となることがある。この観点から、混合比は５／１００以上がより好ましい。混合比が上記範囲を越えると、内装材２の表面粗さが大きくなり、その外観が不十分となることがある。この観点から、混合比は１０／１００以下がより好ましい。
【００１８】
バインダー２０は水溶性なので、内装材２に水がかけられることで、内装材２が容易に下地６から剥がされうる。この内装材２が用いられることで、建物の解体やリフォームが容易に行われうる。剥がされた内装材２が投棄されても、骨材粉末１８及びバインダー２０が微生物分解されるので、内装材２が自然界に残存し続けることがない。剥がされた内装材２が焼却されても、有毒物質は発生しない。
【００１９】
図２において両矢印Ｔで示されているのは、内装材２の厚みである。厚みＴは０．５ｍｍ以上２０ｍｍ以下が好ましく、１．０ｍｍ以上５．０ｍｍ以下が特に好ましい。
【００２０】
この内装材２は、骨材粉末１８とバインダー２０との混合物が、スプレーガンによってパテ層１４の上に吹き付けられることにより得られる。外観向上の観点から、吹き吹き付けが複数回繰り返されてもよい。混合物が籠手で塗られることにより、内装材２が得られてもよい。
【００２１】
図３は、本発明の他の実施形態に係る内装材２２が用いられた内壁２４が示された断面図である。この内壁２４は、下地２６と内装材２２とからなる。下地２６は、基板２８及び石膏ボード３０を備えている。石膏ボード３０は、図示されないビスによって基板２８に取り付けられている。石膏ボード３０は、隣接する石膏ボード３０とは所定間隔を隔てて配置されており、これによって目地３２が形成されている。内装材２２は、石膏ボード３０及び目地３２の上面に塗工されている。
【００２２】
この内装材２２も、図１及び図２に示された内装材２と同様に、植物由来の骨材粉末と植物性バインダーとを含んでいる。この内装材２２が用いられることにより、シックハウス症候群が防止されうる。この内装材２２は、石膏ボード３０からの引きはがしが容易である。この内装材２２が投棄されても、骨材粉末及びバインダーが微生物分解されるので、自然界に残存し続けることがない。この内装材２２が焼却されても、有毒物質は発生しない。
【実施例】
【００２３】
以下、実施例によって本発明の効果が明らかにされるが、この実施例の記載に基づいて本発明が限定的に解釈されるべきではない。
【００２４】
篩い粒度が１５０μｍ以下である木粉１ｋｇ、キサンタンガム粉末７０ｇ及び水５．５ｋｇを混練した。混練によりキサンタンガム粉末が水に溶解し、木粉とバインダーとからなる混合物が得られた。この混合物をスプレーガンによって石膏ボードの上に吹き付け、１日間自然乾燥させた。この上からさらに混合物をスプレーガンによって吹き付け、１日間自然乾燥させた。こうして、厚みが約１．５ｍｍである内装材を得た。この内装材は美観に優れるものであった。
【産業上の利用可能性】
【００２５】
本発明に係る内装材は、木造住宅、マンション、オフィスビル、商用ビル等の内壁、天井等に用いられうる。この内装材は、建築物が新築されるときにもリフォームされるときにも施工されうる。
【図面の簡単な説明】
【００２６】
【図１】図１は、本発明の一実施形態に係る内装材が用いられた内壁が示された断面図である。
【図２】図２は、図１の内装材が示された拡大図である。
【図３】図３は、本発明の他の実施形態に係る内装材が用いられた内壁が示された断面図である。
【符号の説明】
【００２７】
２、２２・・・内装材
４、２４・・・内壁
６、２６・・・下地
８、２８・・・基板
１０、３０・・・石膏ボード
１２・・・補強布
１４・・・パテ層
１８・・・骨材粉末
２０・・・バインダー
【図１】
2005042415.tif 000003
【図２】
2005042415.tif 000004
【図３】
2005042415.tif 000005